(57)【要約】【課題】本発明は、簡素な装置を用い、容易な方法により、難接着基材に対し優れた接着性を有する接着性樹脂、該樹脂を含有する組成物を提供することを目的とする。【解決手段】（A）ポリオレフィン樹脂をエポキシ基含有ビニル単量体で溶融グラフト変性して得られるエポキシ基含有変性ポリオレフィン１〜９９重量部、および（B）ポリオレフィン樹脂をα、β-不飽和カルボン酸又はその無水物単量体で溶融グラフト変性して得られる酸変性ポリオレフィン９９〜１重量部〔ただし（A）＋（B）＝１００重量部〕からなる接着性樹脂組成物により、上記課題が解決されることを見出した。【選択図】    なし【特許請求の範囲】
【請求項１】
（A）ポリオレフィン樹脂をエポキシ基含有ビニル単量体で溶融グラフト変性して得られるエポキシ基含有変性ポリオレフィン樹脂１〜９９重量部、および（B）ポリオレフィン樹脂をα、β-不飽和カルボン酸又はその無水物単量体で溶融グラフト変性して得られる酸変性ポリオレフィン樹脂９９〜１重量部〔ただし（A）＋（B）＝１００重量部〕からなる接着性樹脂組成物。
【請求項２】
（A）エポキシ基含有変性ポリオレフィン樹脂が、（ａ-１）ポリオレフィン樹脂に対して、ラジカル重合開始剤存在下、（ａ−２）エポキシ基含有ビニル単量体および（ａ−３）芳香族ビニル単量体を溶融混練して得られ、該（ａ−２）エポキシ基含有ビニル単量体の添加量が、（ａ−１）ポリオレフィン樹脂と（ａ−２）エポキシ基含有ビニル単量体と（ａ−３）芳香族ビニル単量体の合計重量に対し、０．１〜５０重量％の範囲である請求項１記載の接着性樹脂組成物。
【請求項３】
（B）酸変性ポリオレフィン樹脂が、（ｂ-１）ポリオレフィン樹脂に対して、ラジカル重合開始剤存在下、（ｂ−２）α、β−不飽和カルボン酸またはその酸無水物単量体および（ｂ−３）芳香族ビニル単量体を溶融混練して得られ、該（ｂ−２）α、β−不飽和カルボン酸またはその酸無水物単量体の添加量が、（ｂ−１）ポリオレフィン樹脂と（ｂ−２）α、β−不飽和カルボン酸またはその酸無水物単量体と（ｂ−３）芳香族ビニル単量体の合計重量に対し、０．０１〜５０重量％の範囲である請求項１または２記載の接着性樹脂組成物。
【請求項４】
前記ポリオレフィン樹脂が、プロピレン単位が過半量であるポリプロピレン系樹脂である、請求項１〜３いずれか一項に記載の接着性樹脂組成物。
【請求項５】
ポリオレフィン樹脂を変性して得られる、前記（Ａ）エポキシ基含有変性ポリオレフィン樹脂および前記（Ｂ）酸変性ポリオレフィン樹脂の少なくともひとつにおいて、ポリオレフィン樹脂がエチレン成分を０．０１〜４５重量％含むエチレン−プロピレンコポリマーである、請求項１〜４いずれか一項に記載の接着性樹脂組成物。
【請求項６】
（ｂ−２）α、β−不飽和カルボン酸またはその酸無水物単量体が無水マレイン酸である、請求項３〜５いずれか一項に記載の接着性樹脂組成物。
【請求項７】
（A）エポキシ基含有変性ポリオレフィン樹脂が、（ａ-１）ポリオレフィン系樹脂とラジカル重合開始剤を溶融混練した後、次いで（ａ−３）エポキシ基含有ビニル単量体、（ａ−４）芳香族ビニル単量体を加え溶融混練して得られることを特徴とする請求項２〜６のいずれか一項に記載の接着性樹脂組成物。
【請求項８】
（B）酸変性ポリオレフィン樹脂が、（ｂ-１）ポリオレフィン樹脂とラジカル重合開始剤、および（ｂ−２）α、β−不飽和カルボン酸またはその酸無水物単量体を溶融混練した後、次いで（ｂ−３）芳香族ビニル単量体を加え溶融混練して得られることを特徴とする請求項３〜７のいずれか一項に記載の接着性樹脂組成物。
【請求項９】
請求項１〜８のいずれか一項に記載の接着性樹脂組成物１００重量部に対して、プロピレン単位が過半量であるポリプロピレン樹脂０．１〜１００重量部を含有する接着性ポリオレフィン系樹脂組成物。
【請求項１０】
請求項１〜９のいずれか一項に記載の接着性樹脂組成物からなり、熱溶着性を有するシート状またはフィルム状成形体。
【請求項１１】
請求項１〜９に記載の少なくとも１つの接着性樹脂組成物、および／または請求項１０に記載のシート状若しくはフィルム状成形体で接着されてなる接着体。
【請求項１２】
請求項１〜９のいずれか一項に記載の接着性樹脂組成物を溶融混練した後、シートまたはフィルム状に成形加工することを特徴とするシート状またはフィルム状成形体の製造方法。
【発明の詳細な説明】
【技術分野】
【０００１】
本発明は、ポリオレフィン樹脂をエポキシ基含有ビニル単量体で溶融グラフト変性してなるエポキシ基含有変性ポリオレフィン樹脂と、ポリオレフィン樹脂をα、β−不飽和カルボン酸またはその酸無水物単量体を用いて溶融グラフト変性してなる酸変性ポリオレフィン樹脂とからなる接着性樹脂組成物、及び該樹脂を含有する組成物に関する。さらに、難接着基材に対する優れた接着性を有するシート状またはフィルム状成形体およびその製造方法を提供することを目的とする。
【背景技術】
【０００２】
ポリオレフィン樹脂、例えばポリプロピレン樹脂は、その成形性、剛性、耐熱性、耐薬品性、電気絶縁性などが優れたものであり、また、安価であることから、フィルム、繊維、そのほか様々な形状の成形品などの広い範囲で汎用的に使用されている。一方で、ポリプロピレン材料は分子内に極性基を有しない、いわゆる非極性で極めて不活性な高分子物質であり、更に結晶性が高く、溶剤類に対する溶解性も著しく低いため、接着性、塗装性、耐擦傷性、耐油性等が低いという課題がある。この欠点を改善するために、オレフィン系樹脂へ極性官能基を有す重合可能なモノマーをグラフト重合させて、変性樹脂を製造する方法が試みられ、以下のような方法が提案されている。
（ｉ）水中に分散させたポリオレフィン樹脂粒子にビニル単量体を含浸させ、過酸化物の存在下で加熱して変性ポリオレフィンを製造する方法（特許文献１）。
（ｉｉ）ポリオレフィン樹脂、無水マレイン酸と有機過酸化物とを溶融混練し、変性ポリオレフィンを製造する方法（特許文献２）。
【０００３】
（ｉ）の方法では様々なビニル単量体をポリオレフィン樹脂にグラフトさせることができる。しかし、エポキシ基などの極性の高い官能基を持つモノマーは、低極性であるポリオレフィン樹脂に含浸しにくいので、共重合できる量に限界があった。また、該モノマーの水への溶解抑制剤を必要とするため、反応後の変性ポリオレフィン組成物中に溶解抑制剤が残存し、印刷性、インキ密着性、接着性を阻害する点があった。
【０００４】
（ｉｉ）の方法では、ポリオレフィン樹脂に共重合できるモノマーの種類は限られている。例えば無水マレイン酸の代わりにメタクリル酸グリシジルを用いると、モノマーが未反応のまま揮発したり、モノマー同士の重合が起こるだけでポリオレフィン樹脂にグラフトしなかったり、余剰の過酸化物によりポリオレフィンの主鎖が切断されて低分子量化するため、機械的特性が低下し、接着性への充分な要求に応えるレベルに達しているとは言えないのが現状である。
【先行技術文献】
【特許文献】
【０００５】
【特許文献１】特開平６−１２２７３８号公報
【特許文献２】特開平９−２７８９５６号公報
【発明の概要】
【発明が解決しようとする課題】
【０００６】
本発明は、簡素な装置を用い、容易な方法により、難接着基材に対し優れた接着性を有する接着性樹脂、該樹脂を含有する組成物を提供することを目的とする。
【課題を解決するための手段】
【０００７】
本発明者らは、上述の現状に鑑み、鋭意検討した結果、エポキシ基含有変性ポリオレフィン樹脂と酸変性ポリオレフィン樹脂とを混合することにより、優れた接着性能が発現することを見いだし、本発明を完成するに至った。
【０００８】
１）  （A）ポリオレフィン樹脂をエポキシ基含有ビニル単量体で溶融グラフト変性して得られるエポキシ基含有変性ポリオレフィン樹脂１〜９９重量部、および（B）ポリオレフィン樹脂をα、β-不飽和カルボン酸又はその無水物単量体で溶融グラフト変性して得られる酸変性ポリオレフィン樹脂９９〜１重量部〔ただし（A）＋（B）＝１００重量部〕からなる接着性樹脂組成物。
【０００９】
２）  （A）エポキシ基含有変性ポリオレフィン樹脂が、（ａ-１）ポリオレフィン樹脂に対して、ラジカル重合開始剤存在下、（ａ−２）エポキシ基含有ビニル単量体および（ａ−３）芳香族ビニル単量体を溶融混練して得られ、該（ａ−２）エポキシ基含有ビニル単量体の添加量が、（ａ−１）ポリオレフィン樹脂と（ａ−２）エポキシ基含有ビニル単量体と（ａ−３）芳香族ビニル単量体の合計重量に対し、０．１〜５０重量％の範囲である１）記載の接着性樹脂組成物。
【００１０】
３）  （B）酸変性ポリオレフィン樹脂が、（ｂ-１）ポリオレフィン樹脂に対して、ラジカル重合開始剤存在下、（ｂ−２）α、β−不飽和カルボン酸またはその酸無水物単量体および（ｂ−３）芳香族ビニル単量体を溶融混練して得られ、該（ｂ−２）α、β−不飽和カルボン酸またはその酸無水物単量体の添加量が、（ｂ−１）ポリオレフィン樹脂と（ｂ−２）α、β−不飽和カルボン酸またはその酸無水物単量体と（ｂ−３）芳香族ビニル単量体の合計重量に対し、０．０１〜５０重量％の範囲である１）または２）記載の接着性樹脂組成物。
【００１１】
４）  前記ポリオレフィン樹脂が、プロピレン単位が過半量であるポリプロピレン系樹脂である、１）〜３）いずれかに記載の接着性樹脂組成物。
【００１２】
５）  ポリオレフィン樹脂を変性して得られる、前記（Ａ）エポキシ基含有変性ポリオレフィン樹脂および前記（Ｂ）酸変性ポリオレフィン樹脂の少なくともひとつにおいて、ポリオレフィン樹脂がエチレン成分を０．０１〜４５重量％含むエチレン−プロピレンコポリマーである、１）〜４）いずれかに記載の接着性樹脂組成物。
【００１３】
６）  （ｂ−２）α、β−不飽和カルボン酸またはその酸無水物単量体が無水マレイン酸である、３）〜５）いずれかに記載の接着性樹脂組成物。
【００１４】
７）  （A）エポキシ基含有変性ポリオレフィン樹脂が、（ａ-１）ポリオレフィン系樹脂とラジカル重合開始剤を溶融混練した後、次いで（ａ−３）エポキシ基含有ビニル単量体、（ａ−４）芳香族ビニル単量体を加え溶融混練して得られることを特徴とする２）〜６）のいずれかに記載の接着性樹脂組成物。
【００１５】
８）  （B）酸変性ポリオレフィン樹脂が、（ｂ-１）ポリオレフィン樹脂とラジカル重合開始剤、および（ｂ−２）α、β−不飽和カルボン酸またはその酸無水物単量体を溶融混練した後、次いで（ｂ−３）芳香族ビニル単量体を加え溶融混練して得られることを特徴とする３）〜７）のいずれかに記載の接着性樹脂組成物。
【００１６】
９）  １）〜８）のいずれかに記載の接着性樹脂組成物１００重量部に対して、プロピレン単位が過半量であるポリプロピレン樹脂０．１〜１００重量部を含有する接着性ポリオレフィン系樹脂組成物。
【００１７】
１０）  １）〜９）のいずれかに記載の接着性樹脂組成物からなり、熱溶着性を有するシート状またはフィルム状成形体。
【００１８】
１１）  １）〜９）に記載の少なくとも１つの接着性樹脂組成物、および／または１０）に記載のシート状若しくはフィルム状成形体で接着されてなる接着体。
【００１９】
１２）  １）〜９）のいずれかに記載の接着性樹脂組成物を溶融混練した後、シートまたはフィルム状に成形加工することを特徴とするシート状またはフィルム状成形体の製造方法。
【発明の効果】
【００２０】
本発明の接着性樹脂組成物は、単独使用のみならず、ポリオレフィン樹脂と混合して使用しても、難接着基材に対し優れた接着力を確保することができ、文具、雑貨、食品などの包装材、自動車用部品、家電などの電気電子部品、各種産業用資材などの幅広い分野に好適に用いられる。
【発明を実施するための形態】
【００２１】
以下に本発明の詳細について述べる。
【００２２】
＜＜ポリオレフィン樹脂について＞＞
（ａ−１）、（b−１）ポリオレフィン樹脂としては、例えばポリエチレン、ポリプロピレン、ポリ−１−ブテン、ポリイソブチレン、プロピレンとエチレンおよび／または１−ブテンとのあらゆる比率でのランダム共重合体またはブロック共重合体、エチレンとプロピレンとのあらゆる比率においてジエン成分が５０重量％以下であるエチレン−プロピレン−ジエン三元共重合体、ポリメチルペンテン、シクロペンタジエンとエチレンおよび／またはプロピレンとの共重合体などの環状ポリオレフィン、エチレンまたはプロピレンと５０重量％以下のビニル化合物などとのランダム共重合体、ブロック共重合体などが挙げられる。
【００２３】
中でも、ポリプロピレン、ポリエチレン、ポリイソブチレン、エチレンープロピレン共重合体が好ましく、接着性と耐熱性の点から、ポリプロピレンとエチレンープロピレン共重合体を組み合わせて使用することが特に好ましい。
ポリオレフィン樹脂におけるプロピレン成分に関しては、ポリオレフィン樹脂に対しラジカルが発生し易くなる点で、プロピレン単位が過半量であることが好ましい。ここでいう過半量とはポリオレフィン樹脂に対するプロピレン成分が５０重量％以上のことを意味する。
【００２４】
さらに、ポリオレフィン樹脂（ａ−１）または（ｂ−１）は、エチレン成分を０．０１〜４５重量％含むエチレン−プロピレン共重合体であることが好ましく、エチレン成分を１〜３０重量％含むことがさらに好ましい。
【００２５】
ポリオレフィン樹脂には結晶性のものと非結晶性のものがあるが、本発明においてはいずれも特に限定なく使用できる。
【００２６】
また、極性基を有する非芳香属性ビニル単量体と相溶し易い点で、極性基が導入されたポリオレフィン樹脂を、変性に用いるポリプロピレン、エチレンープロピレン共重合体に混合して使用してもよい。極性基が導入されたポリオレフィン樹脂の具体例としては、エチレン／塩化ビニル共重合体、エチレン／塩化ビニリデン共重合体、エチレン／アクリロニトリル共重合体、エチレン／メタクリロニトリル共重合体、エチレン／酢酸ビニル共重合体、エチレン／アクリルアミド共重合体、エチレン／メタクリルアミド共重合体、エチレン／アクリル酸共重合体、エチレン／メタクリル酸共重合体、エチレン／マレイン酸共重合体、エチレン／アクリル酸メチル共重合体、エチレン／アクリル酸エチル共重合体、エチレン／アクリル酸イソプロピル共重合体、エチレン／アクリル酸ブチル共重合体、エチレン／アクリル酸イソブチル共重合体、エチレン／アクリル酸２−エチルヘキシル共重合体、エチレン／メタクリル酸メチル共重合体、エチレン／メタクリル酸エチル共重合体、エチレン／メタクリル酸イソプロピル共重合体、エチレン／メタクリル酸ブチル共重合体、エチレン／メタクリル酸イソブチル共重合体、エチレン／メタクリル酸２−エチルヘキシル共重合体、エチレン／無水マレイン酸共重合体、エチレン／アクリル酸エチル／無水マレイン酸共重合体、エチレン／アクリル酸金属塩共重合体、エチレン／メタクリル酸金属塩共重合体、エチレン／酢酸ビニル共重合体、又はその鹸化物、エチレン／プロピオン酸ビニル共重合体、エチレン／メタクリル酸グリシジル共重合体エチレン／アクリル酸エチル／メタクリル酸グリシジル共重合体、エチレン／酢酸ビニル／メタクリル酸グリシジル共重合体などのエチレンまたはα−オレフィン／ビニル単量体共重合体などの極性基含有エチレン共重合体；塩素化ポリプロピレン、塩素化ポリエチレンなどの塩素化ポリオレフィンなどが挙げられる。これらの極性基導入ポリオレフィン樹脂は単独で使用しても、複数を組み合わせて使用してもよい。
【００２７】
また、これらポリオレフィン樹脂は、粒子状のものであってもペレット状のものであってもよく、その大きさや形はとくに制限されるものではない。
【００２８】
＜＜エポキシ基含有ビニル単量体について＞＞
エポキシ基含有ビニル単量体としては、特に制限されないが、好ましくは炭素数４〜２０、より好ましくは４〜１０のエポキシ基含有ビニル単量体である。例示するならば、メタクリル酸グリシジル、アクリル酸グリシジル、マレイン酸モノグリシジル、マレイン酸ジグリシジル、イタコン酸モノグリシジル、イタコン酸ジグリシジル、アリルコハク酸モノグリシジル、アリルコハク酸ジグリシジル、ｐ−スチレンカルボン酸グリシジル、アリルグリシジルエーテル、メタアリルグリシジルエーテル、スチレン−ｐ−グリシジルエーテル、ｐ−グリシジルスチレンなどのグリシジル基含有ビニル単量体、３，４−エポキシ−１−ブテン、３，４−エポキシ−３−メチル−１−ブテンなどのエポキシオレフィン、ビニルシクロヘキセンモノオキシドなどの１種または２種以上が挙げられる。
【００２９】
これらのうち、メタクリル酸グリシジル、アクリル酸グリシジルが安価という点で好ましい。前記（ａ−２）エポキシ基含有ビニル単量体の添加量は、（ａ−１）ポリオレフィン系樹脂１００重量部に対して、０．２〜１００重量部であることが好ましく、０．５〜５０重量部であることがさらに好ましい。また、（ａ−２）エポキシ基含有ビニル単量体の割合が、（ａ−１）ポリオレフィン系樹脂、（ａ−２）エポキシ基含有ビニル単量体及び（ａ−３）芳香族ビニル単量体の合計量の０．１〜５０重量％の範囲であることが好ましく０．５〜４０重量％の範囲であることがより好ましく、１〜３０重量％の範囲であることが特に好ましい。添加量が少なすぎると接着性が充分に改善されない傾向があり、添加量が多すぎるとグラフトに寄与しないフリーポリマーの副生が増大する傾向がある。
【００３０】
＜＜芳香族ビニル単量体について＞＞
芳香族ビニル単量体としては、特に制限されないが、好ましくは炭素数４〜２０、より好ましくは６〜１５の芳香族ビニル単量体である。例示するならば、スチレン；ｏ−メチルスチレン、ｍ−メチルスチレン、ｐ−メチルスチレン、α−メチルスチレン、β−メチルスチレン、ジメチルスチレン、トリメチルスチレンなどのメチルスチレン；ｏ−クロロスチレン、ｍ−クロロスチレン、ｐ−クロロスチレン、α−クロロスチレン、β−クロロスチレン、ジクロロスチレン、トリクロロスチレンなどのクロロスチレン；ｏ−ブロモスチレン、ｍ−ブロモスチレン、ｐ−ブロモスチレン、ジブロモスチレン、トリブロモスチレンなどのブロモスチレン；ｏ−フルオロスチレン、ｍ−フルオロスチレン、ｐ−フルオロスチレン、ジフルオロスチレン、トリフルオロスチレンなどのフルオロスチレン；ｏ−ニトロスチレン、ｍ−ニトロスチレン、ｐ−ニトロスチレン、ジニトロスチレン、トリニトロスチレンなどのニトロスチレン；ｏ−ヒドロキシスチレン、ｍ−ヒドロキシスチレン、ｐ−ヒドロキシスチレン、ジヒドロキシスチレン、トリヒドロキシスチレンなどのビニルフェノール；ｏ−ジビニルベンゼン、ｍ−ジビニルベンゼン、ｐ−ジビニルベンゼンなどのジビニルベンゼン；ｏ−ジイソプロペニルベンゼン、ｍ−ジイソプロペニルベンゼン、ｐ−ジイソプロペニルベンゼンなどのジイソプロペニルベンゼン；などの１種または２種以上が挙げられる。これらのうちスチレン、α−メチルスチレン、ｐ−メチルスチレンなどのメチルスチレン、ジビニルベンゼン単量体またはジビニルベンゼン異性体混合物が安価であるという点で好ましい。
【００３１】
前記芳香族ビニル単量体（ａ−３）、（ｂ−３）の添加量は、ポリオレフィン系樹脂１００重量部に対して、０．１〜５０重量部であることが好ましく、０．５〜４０重量部であることがさらに好ましく、１〜３０重量部であることが特に好ましい。添加量が少なすぎるとポリオレフィン系樹脂に対する（ａ−２）エポキシ基含有ビニル単量体および（ｂ−２）α、β不飽和カルボン酸またはその無水物単量体のグラフト率が劣る傾向がある。一方、添加量が５０重量部を超えるとエポキシ基含有ビニル単量体、およびα、β不飽和カルボン酸またはその無水物単量体のグラフト効率が飽和域に達する。
【００３２】
＜＜α、β−不飽和カルボン酸またはその酸無水物単量体＞＞
α、β−不飽和カルボン酸またはその酸無水物単量体とは、エチレン性二重結合とカルボン酸基またはカルボン酸無水物基を同一分子内に持つ、各種不飽和モノも又はジカルボン酸およびそれらの酸無水物であり、アクリル酸、メタクリル酸、マレイン酸、エンド−ビシクロ［２．２．１］−５−ヘプテン−２，３−ジカルボン酸（エンディック酸）、フマル酸、テトラヒドロフタル酸、イタコン酸、シトラコン酸、クロトン酸、イソクロトン酸、ナジック酸、無水マレイン酸、無水エンディック酸、無水シトラコン酸、無水イタコン酸、無水ナジック酸などが例示できる。これらの単量体のうち、好ましくは、アクリル酸、メタクリル酸及びマレイン酸の無水物であり、より好ましくは、無水マレイン酸である。これらは、一種単独で用いてもよく、また、二種類以上を組み合わせて用いてもよい。これらのうち、無水マレイン酸が異種材と接着させる場合、特に金属材料と接着させる場合に、低い温度で接着するという点で好ましい。
【００３３】
前記（ｂ−２）α、β−不飽和カルボン酸またはその酸無水物単量体の添加量は、（ｂ−１）ポリオレフィン樹脂１００重量部に対して、０．０５〜１００重量部であることが好ましく、０．１〜５０重量部であることがさらに好ましく、０．５〜２０重量部であることが特に好ましい。また、（ｂ−２）不飽和カルボン酸又はその無水物単量体の割合が、（ｂ−１）ポリオレフィン樹脂、（ｂ−２）不飽和カルボン酸又はその無水物単量体及び（ｂ−３）芳香族ビニル単量体の合計量の０．０１〜５０重量％の範囲であることが好ましく、０．１〜４０重量％であることがより好ましく、０．５〜２０重量％であることがさらに好ましい。添加量が少なすぎると接着性が充分に改善されない傾向があり、一方、添加量が多すぎると、変性樹脂中に過剰にモノマーが残存し、それらの除去作業にコストがかかるという問題や、好適な形状や外観を有する樹脂組成物として取得できないという問題が生じてくる。
【００３４】
＜＜ラジカル開始剤について＞＞
ラジカル重合開始剤としては、一般に過酸化物またはアゾ化合物などがあげられる。前記ラジカル重合開始剤としては、メチルエチルケトンパーオキサイド、メチルアセトアセテートパーオキサイドなどのケトンパーオキサイド；１，１−ビス（ｔ−ブチルパーオキシ）−３，３，５−トリメチルシクロヘキサン、１，１−ビス（ｔ−ブチルパーオキシ）シクロヘキサン、ｎ−ブチル−４，４−ビス（ｔ−ブチルパーオキシ）バレレート、２，２−ビス（ｔ−ブチルパーオキシ）ブタンなどのパーオキシケタール；パーメタンハイドロパーオキサイド、１，１，３，３−テトラメチルブチルハイドロパーオキサイド、ジイソプロピルベンゼンハイドロパーオキサイド、クメンハイドロパーオキサイドなどのハイドロパーオキサイド；ジクミルパーオキサイド、２，５−ジメチル−２，５−ジ（ｔ−ブチルパーオキシ）ヘキサン、α，α´−ビス（ｔ−ブチルパーオキシ−ｍ−イソプロピル）ベンゼン、ｔ−ブチルクミルパーオキサイド、ジ−ｔ−ブチルパーオキサイド、２，５−ジメチル−２，５−ジ（ｔ−ブチルパーオキシ）ヘキシン−３などのジアルキルパーオキサイド；ベンゾイルパーオキサイドなどのジアシルパーオキサイド；ジ（３−メチル−３−メトキシブチル）パーオキシジカーボネート、ジ−２−メトキシブチルパーオキシジカーボネートなどのパーオキシジカーボネート；ｔ−ブチルパーオキシオクテート、ｔ−ブチルパオキシイソブチレート、ｔ−ブチルパーオキシラウレート、ｔ−ブチルパーオキシ−３，５，５−トリメチルヘキサノエート、ｔ−ブチルパーオキシイソプロピルカーボネート、２，５−ジメチル−２，５−ジ（ベンゾイルパーオキシ）ヘキサン、ｔ−ブチルパーオキシアセテート、ｔ−ブチルパーオキシベンゾエート、ジ−ｔ−ブチルパーオキシイソフタレートなどのパーオキシエステルなどの有機過酸化物の１種または２種以上があげられる。
【００３５】
これらのうち、とくに水素引き抜き能が高いものが好ましく、そのようなラジカル重合開始剤としては、たとえば１，１−ビス（ｔ−ブチルパーオキシ）−３，３，５−トリメチルシクロヘキサン、１，１−ビス（ｔ−ブチルパーオキシ）シクロヘキサン、ｎ−ブチル−４，４−ビス（ｔ−ブチルパーオキシ）バレレート、２，２−ビス（ｔ−ブチルパーオキシ）ブタンなどのパーオキシケタール；ジクミルパーオキサイド、２，５−ジメチル−２，５−ジ（ｔ−ブチルパーオキシ）ヘキサン、α，α´−ビス（ｔ−ブチルパーオキシ−ｍ−イソプロピル）ベンゼン、ｔ−ブチルクミルパーオキサイド、ジ−ｔ−ブチルパーオキサイド、２，５−ジメチル−２，５−ジ（ｔ−ブチルパーオキシ）ヘキシン−３などのジアルキルパーオキサイド；ベンゾイルパーオキサイドなどのジアシルパーオキサイド；ｔ−ブチルパーオキシオクテート、ｔ−ブチルパーオキシイソブチレート、ｔ−ブチルパーオキシラウレート、ｔ−ブチルパーオキシ−３，５，５−トリメチルヘキサノエート、ｔ−ブチルパーオキシイソプロピルカーボネート、２，５−ジメチル−２，５−ジ（ベンゾイルパーオキシ）ヘキサン、ｔ−ブチルパーオキシアセテート、ｔ−ブチルパーオキシベンゾエート、ジ−ｔ−ブチルパーオキシイソフタレートなどのパーオキシエステル
などの１種または２種以上があげられる。
【００３６】
前記ラジカル重合開始剤の添加量は、ポリオレフィン樹脂１００重量部に対して、０．０１〜１０重量部の範囲内にあることが好ましく、０．０５〜５重量部の範囲内にあることがさらに好ましい。０．０１重量部未満では変性が充分に進行せず、１０重量部を超えると流動性、機械的特性の低下を招くことがある。
【００３７】
＜＜変性ポリオレフィンについて＞＞
変性ポリオレフィンの製造には、含浸法、溶液法、溶融法など用いられるが、本発明においては、より簡便な溶融法が使用できる。溶融法では、含浸重合などの方法で反応させる場合に比べて、（ａ−２）エポキシ基含有ビニル単量体あるいは、（ｂ−２）α、β不飽和カルボン酸またはその無水物単量体の使用量を増やすことができる。さらに、ラジカル開始剤を使用し、芳香族ビニル単量体を併用することにより、（ａ−２）エポキシ基含有ビニル単量体あるいは（ｂ−２）α、β不飽和カルボン酸またはその無水物単量体のグラフト効率を向上させ、本発明の効果を得ることができる。
【００３８】
溶融混練時の添加順序及び方法については、ポリオレフィン樹脂とラジカル重合開始剤を溶融混練した混合物に、（ａ−２）エポキシ基含有ビニル単量体あるいは（ｂ−２）α、β不飽和カルボン酸またはその無水物単量体、芳香族ビニル単量体を加え溶融混練する添加順序がよく、この添加順序で行うことでグラフトに寄与しない低分子量体の生成を抑制することができる。不飽和カルボン酸又はその無水物が、無水マレイン酸のように固体で単独重合を起こさない場合は、ポリオレフィン樹脂とドライブレンドにより混合し、ラジカル重合開始剤と溶融混練してもよい。
本発明の接着性樹脂組成物は、（A）エポキシ基含有変性ポリオレフィン樹脂が、（ａ-１）ポリオレフィン系樹脂とラジカル重合開始剤を溶融混練した後、次いで（ａ−３）エポキシ基含有ビニル単量体、（ａ−４）芳香族ビニル単量体を加え溶融混練し製造する方法、で得ることができる。
【００３９】
また本発明の接着性樹脂組成物は、（B）酸変性ポリオレフィン樹脂が、（ｂ-１）ポリオレフィン樹脂とラジカル重合開始剤、および（ｂ−２）α、β−不飽和カルボン酸またはその酸無水物単量体を溶融混練した後、次いで（ｂ−３）芳香族ビニル単量体を加え溶融混練し製造する方法、で得ることができる。
【００４０】
溶融混練時の加熱温度は、１３０〜３００℃であることが、ポリオレフィン樹脂が充分に溶融し、かつ熱分解しないという点で好ましい。また溶融混練の時間（ラジカル重合開始剤を混合してからの時間）は、通常３０秒間〜６０分間である。
【００４１】
また、前記の溶融混練の装置としては、一軸又は多軸押出機、バンバリーミキサー、プラストミル、加熱ロールニーダー、などを使用することができる。生産性の面から減圧装置を装備した単軸あるいは二軸押出機を用いる方法が好ましい。また、各々の材料を充分に均一に混合するために、前記溶融混練を複数回繰返してもよい。
【００４２】
＜＜接着性樹脂組成物について＞＞
本発明の接着性樹脂組成物において（Ａ）エポキシ基含有変性ポリオレフィンと（Ｂ）酸変性ポリオレフィンの配合比は、（Ａ）エポキシ基含有変性ポリオレフィン１〜９９重量部、および（Ｂ）酸変性ポリオレフィン９９〜１重量部（ただし、［（Ａ）＋（Ｂ）は合計１００重量部］である。接着性能の向上効果を十分得るためには、（Ａ）成分が（Ｂ）成分よりも多い方が好ましく、具体的には（Ａ）成分６０〜９５重量部、（Ｂ）成分４０〜５重量部の範囲内であることが好ましく、（Ａ）成分７０〜８５重量部（Ｂ）成分３０〜１５重量部であることがさらに好ましい（ただし、（Ａ）＋（Ｂ）は合計１００重量部）。
【００４３】
（Ａ）エポキシ基含有変性ポリオレフィンと（Ｂ）酸変性ポリオレフィンを混合する方法は、公知のいずれの方法を用いても良いが、均一に混合するのが容易であるという点からは、特に溶融混錬が好ましい。溶融混錬の装置としては、一軸又は多軸押出機、バンバリーミキサー、プラストミル、加熱ロールニーダー、などを使用することができる。生産性の面から減圧装置を装備した単軸あるいは二軸押出機を用いる方法が好ましい。また、各々の材料を充分に均一に混合するために、前記溶融混練を複数回繰返してもよい。接着性樹脂組成物には必要に応じて、酸化防止剤、金属不活性剤、燐系加工安定剤、紫外線吸収剤、紫外線安定剤、蛍光増白剤、金属石鹸、制酸吸着剤などの安定剤、または架橋剤、連鎖移動剤、核剤、滑剤、可塑剤、充填材、強化材、顔料、染料、難燃剤、帯電防止剤などの添加剤を本発明の効果を損なわない範囲内で添加してもよい。
【００４４】
これらの安定剤および添加剤を用いる場合は、予め（ａ−１）および／または（ｂ−１）のポリオレフィン樹脂に添加されているものであってもよく、（ａ−１）および／または（ｂ−１）のポリオレフィン樹脂の溶融変性の際に添加されるものであってもよく、（Ａ）エポキシ基含有変性ポリオレフィンと（Ｂ）酸変性ポリオレフィンを溶融混錬する際に添加されるものであってもよく、また、接着性樹脂組成物を製造したのちに適宜の方法で添加されるものであってもよい。
【００４５】
また、本発明の接着性樹脂組成物は、添加剤としてポリオレフィン樹脂に添加しても、接着性を向上することができる。
【００４６】
本発明の変性ポリオレフィン樹脂に混合されるポリオレフィン樹脂としては、例えばポリプロピレン単独重合体、高密度ポリエチレン、低密度ポリエチレン、線状低密度ポリエチレン、ポリ−１−ブテン、ポリイソブチレン、ポリメチルペンテン、シクロペンタジエンとエチレンおよび／またはプロピレンとの共重合体などの環状ポリオレフィン、エチレンまたはプロピレンと５０重量％以下のたとえば酢酸ビニル、メタクリル酸アルキルエステル、アクリル酸アルキルエステル、芳香族ビニルなどのビニル化合物などとのランダム共重合体などが挙げられ、これらは単独でまたは２種以上を混合して用いることができる。剛性が高く、安価であるという点からはポリプロピレン単独重合体が好ましく、剛性および耐衝撃性がともに高いという点からはプロピレンと他の単量体とのブロック共重合体であることが好ましい。
【００４７】
本発明の接着性樹脂組成物とポリオレフィン樹脂を混合する際に、その混合量は特に限定はないが、ポリオレフィン樹脂１００重量部に対し、０．１〜１００重量部、更には０．１〜７０重量部を含有させることが好ましい。より好ましくは０．１〜５０重量部であり、更に好ましくは０．１〜２０重量部である。多すぎるとポリオレフィン樹脂本来の機械特性が低下し、また経済的な課題が生じてくる場合がある。
【００４８】
＜＜シートまたはフィルム状成形体について＞＞
本発明の接着性樹脂組成物は、熱溶着性を有するシート状またはフィルム状成形体にすることができる。また、ポリオレフィン樹脂に本発明の接着性樹脂組成物を添加してなる樹脂組成物も、熱溶着性を有するシート状またはフィルム状成形体にすることができる。本発明でいう熱溶着性とは、熱で溶けて被着体と接合する性質のことである。本発明のシートまたはフィルム状成形体とは、成形体の厚みとしては３μｍから３ｍｍが例示でき、好ましくは１０μｍ〜２ｍｍであり、シートあるいはフィルムとして利用することができるものである。
【００４９】
本発明の熱溶着性を有するシート状またはフィルム状成形体の製造方法は、特に限定されるものではないが、例えば本発明のポリオレフィン樹脂と接着性樹脂組成物をドライブレンド、あるいは溶融混練した後に、各種の押出成形機、射出成形機、カレンダー成形機、インフレーション成形機、ロール成形機、あるいは加熱プレス成形機などを用いてシート状成形体に成形加工することが可能である。
【００５０】
本発明で用いられる被着体の材料としては、例えば、本発明の接着性フィルムの接着樹脂層と接着し得る材料である。具体的には、例えば、金、銀、銅、鉄、錫、鉛、アルミニウムなどの金属、ガラス、セラミックスなどの無機材料；紙、布などのセルロース系高分子材料、メラミン系樹脂、アクリル・ウレタン系樹脂、ウレタン系樹脂、（メタ）アクリル系樹脂、スチレン・アクリロニトリル系共重合体、ＡＢＳ樹脂、ポリカーボネート系樹脂、フェノール樹脂、アルキッド樹脂、エポキシ樹脂などの合成高分子材料等が挙げられる。
【００５１】
被着体の材料として、異なる２種類以上の材料を混合、複合してもよい。また、積層体が本発明の接着性フィルムを介して、異なる２つの被着体が接着してなるものである場合、２つの被着体を構成する材料は、同じ種類の材料でも異なる種類の材料のいずれでもよい。被着体の性状としては特に限定されないが、例えば、フィルム状、シート状、板状、繊維状などが挙げられる。また、被着体には、必要に応じて、離型剤、メッキなどの被膜、塗料による塗膜、プラズマやレーザーなどによる表面改質、表面酸化、エッチングなどの表面処理等を実施してもよい。
【００５２】
被着体の用途の具体例としては、トリム類（ドアトリム、内装トリムなど）、成形天井、シート材（内装シート、インパネ表皮、装飾シートなど）等の自動車部材や、室内ドア、パーティション、内装壁板、家具、システムキッチン等の住宅資材で使用される化粧フィルムが挙げられるが、これらに限定されるものではない。
【実施例】
【００５３】
以下に具体的な実施例を示すが、本発明は下記実施例に限定されるものではない。下記実施例および比較例中「部」および「％」は、それぞれ「重量部」および「重量％」を表す。
【００５４】
（製造例１）
（ａ）ホモポリプロピレン（（株）プライムポリマー製Ｊ１０５Ｇ、ＭＦＲ＝９）１００部、（ｂ）１，３−ジ（ｔ-ブチルパーオキシイソプロピル）ベンゼン（日本油脂(株)製：パーブチルＰ、１分間半減期１７５℃）０.５部をシリンダー温度２００℃、スクリュ回転数１５０ｒｐｍに設定した二軸押出機（４４ｍｍφ、Ｌ／Ｄ＝３８．５、（株）日本製鋼所製、製品名ＴＥＸ４４ＸＣＴ）に供給して溶融混練した後、次いで、シリンダー途中よりメタクリル酸グリシジル５部、およびスチレン５部を加え溶融混練して、変性ポリオレフィン樹脂ペレット（Ａ−１）を得た。
【００５５】
（製造例２）
（ａ）ホモポリプロピレン（（株）プライムポリマー製Ｓ１１９、ＭＦＲ＝６０）１００部、（ｂ）１，３−ジ（ｔ-ブチルパーオキシイソプロピル）ベンゼン（日本油脂(株)製：パーブチルＰ、１分間半減期１７５℃）０.５部をシリンダー温度２００℃、スクリュ回転数１５０ｒｐｍに設定した二軸押出機（４４ｍｍφ、Ｌ／Ｄ＝３８．５、（株）日本製鋼所製、製品名ＴＥＸ４４ＸＣＴ）に供給して溶融混練した後、次いで、シリンダー途中よりメタクリル酸グリシジル５部、およびスチレン５部を加え溶融混練して変性ポリオレフィン樹脂ペレット（Ａ−２）を得た。
【００５６】
（製造例３）
（ａ）ホモポリプロピレン（（株）プライムポリマー製Ｊ１０５Ｇ、ＭＦＲ＝９）１００部、（ｂ）１，３−ジ（ｔ-ブチルパーオキシイソプロピル）ベンゼン（日本油脂(株)製：パーブチルＰ、１分間半減期１７５℃）０.１部、（ｃ）無水マレイン酸（和光純薬社性）１部をシリンダー温度２００℃、スクリュ回転数２５０ｒｐｍに設定したベント付き二軸押出機（３０ｍｍφ、Ｌ／Ｄ＝２８、（株）日本製鋼所製、製品名ＬＡＢＯＴＥＸ３０、ベント圧６０ｃｍHｇ）に供給して溶融混練した後、次いで、シリンダー途中よりスチレン１部を加え溶融混練して変性ポリオレフィン樹脂ペレット（Ａ−３）を得た。
【００５７】
（製造例４）
エチレン−プロピレン共重合体（（株）ダウ製ヴァーシファイ３４０１、エチレン含量１５重量％、ＭＦＲ＝８）１００部、（ｂ）１，３−ジ（ｔ-ブチルパーオキシイソプロピル）ベンゼン（日本油脂(株)製：パーブチルＰ、１分間半減期１７５℃）０.５部をシリンダー温度２００℃、スクリュ回転数１５０ｒｐｍに設定した二軸押出機（４４ｍｍφ、Ｌ／Ｄ＝３８．５、（株）日本製鋼所製、製品名ＴＥＸ４４ＸＣＴ）に供給して溶融混練した後、次いで、シリンダー途中よりメタクリル酸グリシジル５部、およびスチレン５部を加え溶融混練して変性ポリオレフィン樹脂ペレット（Ｂ−１）を得た。
【００５８】
（製造例５）
（ａ）エチレン−プロピレン共重合体（（株）ダウ製ヴァーシファイ３４０１、エチレン含量１５重量％、ＭＦＲ＝８）１００部、（ｂ）１，３−ジ（ｔ-ブチルパーオキシイソプロピル）ベンゼン（日本油脂(株)製：パーブチルＰ、１分間半減期１７５℃）０.１部、（ｃ）無水マレイン酸（和光純薬社製）５部をシリンダー温度２００℃、スクリュ回転数２５０ｒｐｍに設定した二軸押出機（３０ｍｍφ、Ｌ／Ｄ＝２８、（株）日本製鋼所製、製品名ＬＡＢＯＴＥＸ３０）に供給して溶融混練した後、次いで、シリンダー途中よりスチレン５部を加え溶融混練して変性ポリオレフィン樹脂ペレット（Ｂ−２）を得た。
【００５９】
（実施例１）
上記製造例で得られた変性ポリオレフィン樹脂ペレット、（Ａ−１）８５部と（Ｂ−２）１５部を、シリンダー温度２００℃、スクリュ回転数２００ｒｐｍに設定した二軸押出機（３０ｍｍφ、Ｌ／Ｄ＝２８、（株）日本製鋼所製、製品名ＬＡＢＯＴＥＸ３０）に供給して溶融混練し接着性樹脂ペレットを得た。得られた接着性樹脂ペレットを、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み３０μｍのフィルム（Ａ１）とした。
【００６０】
（実施例２）
上記製造例で得られた変性ポリオレフィン樹脂ペレット、（Ａ−２）８５部と（Ｂ−２）１５部を、シリンダー温度２００℃、スクリュ回転数２００ｒｐｍに設定した二軸押出機（３０ｍｍφ、Ｌ／Ｄ＝２８、（株）日本製鋼所製、製品名ＬＡＢＯＴＥＸ３０）に供給して溶融混練し接着性樹脂ペレットを得た。得られた接着性樹脂ペレットを、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み３０μｍのフィルム（Ａ２）とした。
【００６１】
（実施例３）
上記製造例で得られた変性ポリオレフィン樹脂ペレット、（Ａ−３）１５部と（Ｂ−１）８５部を、ラボプラストミル（（株）東洋精機製、ＬＡＢＯＰＬＡＳＴＯＭＩＬＬ）により温度２００℃のもと５分間１００ｒｐｍで溶融混練し、接着性樹脂ペレットを得た。得られた接着性樹脂ペレットを、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み５０μｍのフィルム（Ａ３）とした。
【００６２】
（比較例１）
上記製造例１で得られた変性ポリオレフィン樹脂（Ａ−１）を、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み３０μｍのフィルム（Ａ４）とした。
【００６３】
（比較例２）
上記製造例２で得られた変性ポリオレフィン樹脂（Ａ−２）を、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み３０μｍのフィルム（Ａ５）とした。
【００６４】
（比較例３）
上記製造例３で得られた変性ポリオレフィン樹脂（Ａ−３）を、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み３０μｍのフィルム（Ａ６）とした。
【００６５】
（比較例４）
上記製造例４で得られた変性ポリオレフィン樹脂（Ａ−４）を、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み５０μｍのフィルム（Ａ７）とした。
【００６６】
（比較例５）
上記製造例５で得られた変性ポリオレフィン樹脂（Ａ−５）を、シリンダー及びダイス温度２００℃、スクリュ回転数１００ｒｐｍに設定した単軸押出機（２０ｍｍφ、Ｌ／Ｄ＝２０、（株）東洋精機製、製品名ラボプラストミル）のホッパーに投入し、ダイス先端に取り付けたＴ型ダイスより、幅約１３ｃｍ、厚み５０μｍのフィルム（Ａ８）とした。
【００６７】
実施例１〜３、比較例１〜５で作成した接着シートまたはフィルム（Ａ１〜Ａ８）を用いて、鋼板プレートの接着テストサンプルを作成し、Ｔ字剥離評価を行った。テストサンプルは、２枚の鋼板プレート（２５ｍｍ×１５０ｍｍ、厚さ０．１５ｍｍ）の間に接着フィルムまたはシートを挟み、プレス機（神藤金属工業所、型式ＮＳＦ−５０、プレス温度２００℃、無圧・予熱４分、２ＭＰａ・プレス３０秒、無圧・冷却プレス３ｍｉｎ）にて接着して得た。Ｔ字剥離評価は、島津製作所製ＡＧ−２０００Ａを用い、２３℃にて引張テストスピード２００ｍｍ／ｍｉｎで行った。表１には、実施例に用いた変性ポリオレフィン系樹脂の変性処方を、表２には実施例および比較例のＴ字剥離強度を配合表とともにまとめた。
【００６８】
【表１】
2010260998.tif 000002
【００６９】
【表２】
2010260998.tif 000003
【００７０】
実施例１〜３は本発明の接着性樹脂組成物を用いており、いずれもメタクリル酸グリシジル変性ポリオレフィン樹脂および無水マレイン酸変性ポリオレフィン樹脂を単独で接着樹脂として用いた場合（比較例１〜５）よりも、強固な接着強度を示した。